(57)【要約】【課題】細菌の接着、コロニー形成およびデバイスに関連する感染を防止し、そして有用な特性を提供する、医療デバイスをコーティングする方法を提供すること。【解決手段】医療デバイスを、少なくとも１つのイソシアネート末端保有ポリマーを含有する組成物で予めコーティングする工程；およびこの予めコーティングされた医療デバイスを少なくとも１つのポリアミン化合物と接触させて、該少なくとも１つのイソシアネート末端保有ポリマーを架橋する工程を包含する、医療デバイスをコーティングする方法。【選択図】なし【特許請求の範囲】
【請求項１】
医療デバイスを、少なくとも１つのイソシアネート末端保有ポリマーを含有する組成物で予めコーティングする工程；および
該予めコーティングされた医療デバイスを少なくとも１つのポリアミン化合物と接触させて、該少なくとも１つのイソシアネート末端保有ポリマーを架橋する工程、
を包含する、医療デバイスをコーティングする方法。
【請求項２】
前記少なくとも１つのイソシアネート末端保有ポリマーが、ポリエーテル、ポリエステル、ポリ（エーテル−エステル）ブロック、およびこれらの組み合わせからなる群より選択されるポリマーを含む、請求項１に記載の方法。
【請求項３】
前記ポリエーテルが、ポリエチレングリコール、ポリプロピレングリコール、ポリ（エチレングリコール−ｃｏ−プロピレングリコール）、ポリブチレングリコール、ポリテトラメチレングリコール、ポリヘキサメチレングリコール、およびこれらの組み合わせからなる群より選択される、請求項２に記載の方法。
【請求項４】
前記ポリエステルが、ラクチド、グリコリド、ε−カプロラクトン、およびこれらの組み合わせからなる群より選択される、請求項２に記載の方法。
【請求項５】
前記少なくとも１つのポリアミン化合物が、ポリリジン、トリリジン、キトサン、ヘキサメチレンジアミン、エチレンジアミン、Ｎ−エチルエチレンジアミン、Ｎ，Ｎ’−ジエチルエチレンジアミン、スペルミン、スペルミジン、およびこれらの組み合わせからなる群より選択される、請求項１に記載の方法。
【請求項６】
前記少なくとも１つのポリアミン化合物が、エタノールアミン、Ｎ−エチルエタノールアミン、トリエチレンジアミン、Ｎ−メチルモルホリン、ペンタメチルジエチレントリアミン、ジメチルシクロヘキシルアミン、テトラメチルエチレンジアミン、１−メチル−４−ジメチルアミノエチル−ピペラジン、３−メトキシ−Ｎ−ジメチル−プロピルアミン、Ｎ−エチルモルホリン、ジエチルエタノールアミン、Ｎ−ココモルホリン、Ｎ，Ｎ−ジメチル−Ｎ’，Ｎ’−ジメチルイソプロピル−プロピレンジアミン、Ｎ，Ｎ−ジエチル−３−ジエチルアミノプロピルアミン、ジメチル−ベンジルアミン、およびこれらの組み合わせからなる群より選択される、請求項１に記載の方法。
【請求項７】
予めコーティングする前記組成物が、細孔形成剤をさらに含有する、請求項１に記載の方法。
【請求項８】
前記細孔形成剤が、塩、タンパク質、デンプン、多糖類、およびこれらの組み合わせからなる群より選択される、請求項７に記載の方法。
【請求項９】
前記細孔形成剤が、塩化ナトリウム、クエン酸ナトリウム、酒石酸ナトリウム、塩化カリウム、ゼラチン、コラーゲン、アガロース、アルギネート、炭酸ナトリウム、重炭酸ナトリウム、およびこれらの組み合わせからなる群より選択される、請求項７に記載の方法。
【請求項１０】
架橋する前記組成物が、生物活性薬剤をさらに含有する、請求項１に記載の方法。
【請求項１１】
前記生物活性薬剤が、抗菌薬、鎮痛薬、解熱薬、麻酔薬、鎮痙薬、抗ヒスタミン薬、抗炎症薬、心臓血管薬剤、診断剤、交感神経様作用薬、コリン様作用薬、抗ムスカリン薬、鎮痙薬、ホルモン、増殖因子、成長因子、筋弛緩薬、アドレナリン作用性ニューロン遮断薬、抗腫瘍薬、免疫原性薬剤、免疫抑制薬、胃腸薬、利尿薬、ステロイド、脂質、リポ多糖類、多糖類、酵素、およびこれらの組み合わせからなる群より選択される、請求項１０に記載の方法。
【請求項１２】
前記生物活性薬剤が、ウイルス、ペプチド、ポリペプチド、タンパク質、タンパク質インヒビター、タンパク質アンタゴニスト、タンパク質アゴニスト、核酸、オリゴヌクレオチド、ポリヌクレオチド、リボザイム、およびこれらの組み合わせからなる群より選択される、請求項１０に記載の方法。
【請求項１３】
請求項１に記載の方法を使用してコーティングされた医療デバイス。
【請求項１４】
前記医療デバイスが、縫合糸、ステープル、メッシュ、パッチ、三角巾、ステント、カテーテル、気管内チューブ、移植片、クリップ、ピン、ねじ、リベット、鋲、骨プレート、薬物送達デバイス、接着剤、封止剤、包帯、接着障壁、組織足場、および移植物からなる群より選択される、請求項１３に記載の医療デバイス。
【請求項１５】
前記医療デバイスが縫合糸である、請求項１３に記載の医療デバイス。
【請求項１６】
予めコーティングする組成物を縫合糸に塗布して、予めコーティングされた縫合糸を提供する工程であって、該予めコーティングする組成物が、少なくとも１つのイソシアネート末端保有ポリマーを含有する、工程；および
該予めコーティングされた縫合糸を、少なくとも１つのポリアミン化合物を含有する架橋組成物と接触させる工程、
を包含する、縫合糸をコーティングする方法。
【請求項１７】
前記イソシアネート末端保有ポリマーが、ポリアルキレンオキシドと、ラクチド、グリコリド、ε−カプロラクトン、トリメチレンカーボネート、ｐ−ジオキサノンおよび１，５−ジオキセパン−２−オンからなる群より選択される少なくとも１種のモノマーとを含有する生体吸収性ポリエーテル−エステルを含有する、請求項１６に記載の方法。
【請求項１８】
前記生体吸収性ポリエーテル−エステルが、２，４−トルエンジイソシアネート、２，６−トルエンジイソシアネート、２，２’−ジフェニルメタンジイソシアネート、２，４’−ジフェニルメタンジイソシアネート、４，４’−ジフェニルメタンジイソシアネート、ジフェニルジメチルメタンジイソシアネート、ジベンジルジイソシアネート、ナフチレンジイソシアネート、フェニレンジイソシアネート、キシリレンジイソシアネート、４，４’−オキシビス（フェニルイソシアネート）、テトラメチルキシリレンジイソシアネート、テトラメチレンジイソシアネート、ヘキサメチレンジイソシアネート、ジメチルジイソシアネート、リジンジイソシアネート、２−メチルペンタン−１，５−ジイソシアネート、３−メチルペンタン−１，５−ジイソシアネート、２，２，４−トリメチルヘキサメチレンジイソシアネート、イソホロンジイソシアネート、シクロヘキサンジイソシアネート、水素化キシリレンジイソシアネート、水素化ジフェニルメタンジイソシアネート、水素化トリメチルキシリレンジイソシアネート、２，４，６−トリメチル−１，３−フェニレンジイソシアネート、およびこれらの組み合わせからなる群より選択されるジイソシアネートで末端キャップされている、請求項１７に記載の方法。
【請求項１９】
前記架橋組成物が、ポリリジン、キトサン、ヘキサメチレンジアミン、エチレンジアミン、Ｎ−エチルエチレンジアミン、Ｎ，Ｎ’−ジエチルエチレンジアミン、スペルミン、スペルミジン、エタノールアミンおよびＮ−エチルエタノールアミン、トリエチレンジアミン、Ｎ−メチルモルホリン、ペンタメチルジエチレントリアミン、ジメチルシクロヘキシルアミン、テトラメチルエチレンジアミン、１−メチル−４−ジメチルアミノエチル−ピペラジン、３−メトキシ−Ｎ−ジメチル−プロピルアミン、Ｎ−エチルモルホリン、ジエチルエタノールアミン、Ｎ−ココモルホリン、Ｎ，Ｎ−ジメチル−Ｎ’，Ｎ’−ジメチルイソプロピル−プロピレンジアミン、Ｎ，Ｎ−ジエチル−３−ジエチルアミノプロピルアミン、ジメチル−ベンジルアミン、およびこれらの組み合わせからなる群より選択される少なくとも１つのポリアミンを含有する、請求項１６に記載の方法。
【請求項２０】
前記架橋組成物が、細孔形成剤をさらに含有する、請求項１６に記載の方法。
【請求項２１】
前記細孔形成剤が、塩、タンパク質、デンプン、多糖類、およびこれらの組み合わせからなる群より選択される、請求項２０に記載の方法。
【請求項２２】
前記細孔形成剤が、塩化ナトリウム、クエン酸ナトリウム、酒石酸ナトリウム、塩化カリウム、ゼラチン、コラーゲン、アガロース、アルギネート、炭酸ナトリウム、重炭酸ナトリウム、およびこれらの組み合わせからなる群より選択される、請求項２０に記載の方法。
【発明の詳細な説明】
【技術分野】
【０００１】
（関連出願の引用）
本願は、２００９年７月１７日に出願された米国仮出願番号６１／２２６，３２１の利益および優先権を主張する。この米国仮出願の全開示は、本明細書中に参考として援用される。
【０００２】
（技術分野）
本開示は、医療デバイスをコーティングする方法に関し、そしてより特定すると、医療デバイス（例えば、縫合糸）をコーティングする２工程方法に関する。
【背景技術】
【０００３】
医療デバイス（例えば、縫合糸）をコーティングする方法は、デバイスの特定の表面特性（例えば、結び目を適切な位置まで滑らせることの容易さ（結び目再配置（ｋｎｏｔ−ｒｅｐｏｓｉｔｉｏｎｉｎｇ）としてもまた公知）、潤滑性、細菌接着防止、細胞およびタンパク質の接着、薬物送達、ならびにタンパク質およびＤＮＡの送達および固定）を増強するために利用され得ることが、当該分野において周知である。
【０００４】
特許文献１は、ポリ（オキシプロピレン）グリコールと、ラクチドとグリコリドとのコポリマーとの混合物を反応させることによって得られる生成物を含有する、吸収性縫合糸コーティング組成物を開示する。
【０００５】
特許文献２は、多量のε−カプロラクトンと、少量の少なくとも１種の他の共重合性モノマーとを、多価アルコール開始剤の存在下で重合させることによって得られる生体吸収性コポリマーを開示する。このコポリマーは、縫合糸コーティングとして使用され得る。
【先行技術文献】
【特許文献】
【０００６】
【特許文献１】米国特許第５，３１２，４３７号明細書
【特許文献２】米国特許第５，４２５，９４９号明細書
【発明の概要】
【発明が解決しようとする課題】
【０００７】
これらの公知の方法にもかかわらず、細菌の接着、コロニー形成およびデバイスに関連する感染を防止し、そして有用な特性（例えば、潤滑性および薬物送達能力）を提供する、医療デバイスをコーティングする方法を提供することが有利である。
【課題を解決するための手段】
【０００８】
上記課題を解決するために、本発明は、例えば、以下を提供する：
（項目１）
医療デバイスを、少なくとも１つのイソシアネート末端保有ポリマーを含有する組成物で予めコーティングする工程；および
該予めコーティングされた医療デバイスを少なくとも１つのポリアミン化合物と接触させて、該少なくとも１つのイソシアネート末端保有ポリマーを架橋する工程、
を包含する、医療デバイスをコーティングする方法。
（項目２）
前記少なくとも１つのイソシアネート末端保有ポリマーが、ポリエーテル、ポリエステル、ポリ（エーテル−エステル）ブロック、およびこれらの組み合わせからなる群より選択されるポリマーを含む、上記項目に記載の方法。
（項目３）
前記ポリエーテルが、ポリエチレングリコール、ポリプロピレングリコール、ポリ（エチレングリコール−ｃｏ−プロピレングリコール）、ポリブチレングリコール、ポリテトラメチレングリコール、ポリヘキサメチレングリコール、およびこれらの組み合わせからなる群より選択される、上記項目のうちのいずれかに記載の方法。
（項目４）
前記ポリエステルが、ラクチド、グリコリド、ε−カプロラクトン、およびこれらの組み合わせからなる群より選択される、上記項目のうちのいずれかに記載の方法。
（項目５）
前記少なくとも１つのポリアミン化合物が、ポリリジン、トリリジン、キトサン、ヘキサメチレンジアミン、エチレンジアミン、Ｎ−エチルエチレンジアミン、Ｎ，Ｎ’−ジエチルエチレンジアミン、スペルミン、スペルミジン、およびこれらの組み合わせからなる群より選択される、上記項目のうちのいずれかに記載の方法。
（項目６）
前記少なくとも１つのポリアミン化合物が、エタノールアミン、Ｎ−エチルエタノールアミン、トリエチレンジアミン、Ｎ−メチルモルホリン、ペンタメチルジエチレントリアミン、ジメチルシクロヘキシルアミン、テトラメチルエチレンジアミン、１−メチル−４−ジメチルアミノエチル−ピペラジン、３−メトキシ−Ｎ−ジメチル−プロピルアミン、Ｎ−エチルモルホリン、ジエチルエタノールアミン、Ｎ−ココモルホリン、Ｎ，Ｎ−ジメチル−Ｎ’，Ｎ’−ジメチルイソプロピル−プロピレンジアミン、Ｎ，Ｎ−ジエチル−３−ジエチルアミノプロピルアミン、ジメチル−ベンジルアミン、およびこれらの組み合わせからなる群より選択される、上記項目のうちのいずれかに記載の方法。
（項目７）
予めコーティングする前記組成物が、細孔形成剤をさらに含有する、上記項目のうちのいずれかに記載の方法。
（項目８）
前記細孔形成剤が、塩、タンパク質、デンプン、多糖類、およびこれらの組み合わせからなる群より選択される、上記項目のうちのいずれかに記載の方法。
（項目９）
前記細孔形成剤が、塩化ナトリウム、クエン酸ナトリウム、酒石酸ナトリウム、塩化カリウム、ゼラチン、コラーゲン、アガロース、アルギネート、炭酸ナトリウム、重炭酸ナトリウム、およびこれらの組み合わせからなる群より選択される、上記項目のうちのいずれかに記載の方法。
（項目１０）
架橋する前記組成物が、生物活性薬剤をさらに含有する、上記項目のうちのいずれかに記載の方法。
（項目１１）
前記生物活性薬剤が、抗菌薬、鎮痛薬、解熱薬、麻酔薬、鎮痙薬、抗ヒスタミン薬、抗炎症薬、心臓血管薬剤、診断剤、交感神経様作用薬、コリン様作用薬、抗ムスカリン薬、鎮痙薬、ホルモン、増殖因子、成長因子、筋弛緩薬、アドレナリン作用性ニューロン遮断薬、抗腫瘍薬、免疫原性薬剤、免疫抑制薬、胃腸薬、利尿薬、ステロイド、脂質、リポ多糖類、多糖類、酵素、およびこれらの組み合わせからなる群より選択される、上記項目のうちのいずれかに記載の方法。
（項目１２）
前記生物活性薬剤が、ウイルス、ペプチド、ポリペプチド、タンパク質、タンパク質インヒビター、タンパク質アンタゴニスト、タンパク質アゴニスト、核酸、オリゴヌクレオチド、ポリヌクレオチド、リボザイム、およびこれらの組み合わせからなる群より選択される、上記項目のうちのいずれかに記載の方法。
（項目１３）
上記項目のうちのいずれかに記載の方法を使用してコーティングされた医療デバイス。
（項目１４）
前記医療デバイスが、縫合糸、ステープル、メッシュ、パッチ、三角巾、ステント、カテーテル、気管内チューブ、移植片、クリップ、ピン、ねじ、リベット、鋲、骨プレート、薬物送達デバイス、接着剤、封止剤、包帯、接着障壁、組織足場、および移植物からなる群より選択される、上記項目のうちのいずれかに記載の医療デバイス。
（項目１５）
前記医療デバイスが縫合糸である、上記項目のうちのいずれかに記載の医療デバイス。
（項目１６）
予めコーティングする組成物を縫合糸に塗布して、予めコーティングされた縫合糸を提供する工程であって、該予めコーティングする組成物が、少なくとも１つのイソシアネート末端保有ポリマーを含有する、工程；および
該予めコーティングされた縫合糸を、少なくとも１つのポリアミン化合物を含有する架橋組成物と接触させる工程、
を包含する、縫合糸をコーティングする方法。
（項目１７）
前記イソシアネート末端保有ポリマーが、ポリアルキレンオキシドと、ラクチド、グリコリド、ε−カプロラクトン、トリメチレンカーボネート、ｐ−ジオキサノンおよび１，５−ジオキセパン−２−オンからなる群より選択される少なくとも１種のモノマーとを含有する生体吸収性ポリエーテル−エステルを含有する、上記項目のうちのいずれかに記載の方法。
（項目１８）
前記生体吸収性ポリエーテル−エステルが、２，４−トルエンジイソシアネート、２，６−トルエンジイソシアネート、２，２’−ジフェニルメタンジイソシアネート、２，４’−ジフェニルメタンジイソシアネート、４，４’−ジフェニルメタンジイソシアネート、ジフェニルジメチルメタンジイソシアネート、ジベンジルジイソシアネート、ナフチレンジイソシアネート、フェニレンジイソシアネート、キシリレンジイソシアネート、４，４’−オキシビス（フェニルイソシアネート）、テトラメチルキシリレンジイソシアネート、テトラメチレンジイソシアネート、ヘキサメチレンジイソシアネート、ジメチルジイソシアネート、リジンジイソシアネート、２−メチルペンタン−１，５−ジイソシアネート、３−メチルペンタン−１，５−ジイソシアネート、２，２，４−トリメチルヘキサメチレンジイソシアネート、イソホロンジイソシアネート、シクロヘキサンジイソシアネート、水素化キシリレンジイソシアネート、水素化ジフェニルメタンジイソシアネート、水素化トリメチルキシリレンジイソシアネート、２，４，６−トリメチル−１，３−フェニレンジイソシアネート、およびこれらの組み合わせからなる群より選択されるジイソシアネートで末端キャップされている、上記項目のうちのいずれかに記載の方法。
（項目１９）
前記架橋組成物が、ポリリジン、キトサン、ヘキサメチレンジアミン、エチレンジアミン、Ｎ−エチルエチレンジアミン、Ｎ，Ｎ’−ジエチルエチレンジアミン、スペルミン、スペルミジン、エタノールアミンおよびＮ−エチルエタノールアミン、トリエチレンジアミン、Ｎ−メチルモルホリン、ペンタメチルジエチレントリアミン、ジメチルシクロヘキシルアミン、テトラメチルエチレンジアミン、１−メチル−４−ジメチルアミノエチル−ピペラジン、３−メトキシ−Ｎ−ジメチル−プロピルアミン、Ｎ−エチルモルホリン、ジエチルエタノールアミン、Ｎ−ココモルホリン、Ｎ，Ｎ−ジメチル−Ｎ’，Ｎ’−ジメチルイソプロピル−プロピレンジアミン、Ｎ，Ｎ−ジエチル−３−ジエチルアミノプロピルアミン、ジメチル−ベンジルアミン、およびこれらの組み合わせからなる群より選択される少なくとも１つのポリアミンを含有する、上記項目のうちのいずれかに記載の方法。
（項目２０）
前記架橋組成物が、細孔形成剤をさらに含有する、上記項目のうちのいずれかに記載の方法。
（項目２１）
前記細孔形成剤が、塩、タンパク質、デンプン、多糖類、およびこれらの組み合わせからなる群より選択される、上記項目のうちのいずれかに記載の方法。
（項目２２）
前記細孔形成剤が、塩化ナトリウム、クエン酸ナトリウム、酒石酸ナトリウム、塩化カリウム、ゼラチン、コラーゲン、アガロース、アルギネート、炭酸ナトリウム、重炭酸ナトリウム、およびこれらの組み合わせからなる群より選択される、上記項目のうちのいずれかに記載の方法。
【０００９】
（摘要）
本開示は、医療デバイスのためのコーティング、このようなコーティングを塗布する方法、およびこのようなコーティングを有する医療デバイスを提供する。
【００１０】
（要旨）
コーティングが医療デバイスに塗布される方法が記載される。ある実施形態において、この方法は、医療デバイスを、少なくとも１つのイソシアネート末端保有ポリマーを含有する組成物で予めコーティングする工程、およびこの予めコーティングされた医療デバイスを、少なくとも１つのポリアミン化合物と接触させて、この少なくとも１つのイソシアネート末端保有ポリマーを架橋する工程を包含する。
【００１１】
このようなコーティングを有する医療デバイスもまた提供される。
【発明を実施するための形態】
【００１２】
本方法は、種々の医療デバイスをコーティングするために使用され得る。本開示に従ってコーティングされ得る医療デバイスのいくつかの例としては、縫合糸、ステープル、メッシュ、パッチ、三角巾、ステント、カテーテル、気管内チューブ、移植片、クリップ、ピン、ねじ、リベット、鋲、骨プレート、薬物送達デバイス、接着剤、封止剤、包帯、織られたデバイス、不織デバイス、編組デバイス、接着障壁、組織足場、および他の移植物が挙げられるが、これらに限定されない。特定の実施形態において、この医療デバイスは、１つ以上のフィラメントから形成され得る。これらのフィラメントは、編まれても、編組されても、織られても、織られなくてもよい。１つの実施形態において、この医療デバイスは、縫合糸であり得る。
【００１３】
医療デバイスは、その医療デバイスの意図される用途のために適切な物理特性を有する、任意の滅菌可能材料から形成され得る。この医療デバイスは、生体吸収性であっても非生体吸収性であってもよい。医療デバイスを形成するために利用され得る適切な吸収性材料のいくつかの具体的な例としては、トリメチレンカーボネート、カプロラクトン、ジオキサノン、グリコール酸、乳酸、グリコリド、ラクチド、これらのホモポリマー、これらのコポリマー、およびこれらの組み合わせが挙げられる。医療デバイスを形成するために利用され得る適切な非吸収性材料のいくつかの具体的な例としては、ポリオレフィン（例えば、ポリエチレン、ポリプロピレン、ポリエチレンとポリプロピレンとのコポリマー、およびポリエチレンとポリプロピレンとのブレンド）が挙げられる。
【００１４】
本明細書中に開示される、医療デバイスをコーティングする方法は、２工程プロセスを包含する。第一の工程は、医療デバイスを、少なくとも１つのイソシアネート末端保有ポリマーを含有する組成物で予めコーティングする工程を包含する。第２の工程は、この予めコーティングされた医療デバイスを、少なくとも１つのポリアミン化合物と接触させて、この少なくとも１つのイソシアネート末端保有ポリマーを架橋する工程を包含する。
【００１５】
本方法は、当業者の知識の範囲内である、イソシアネートを末端とする任意のポリマーを利用して、予めコーティングされた医療デバイスを形成し得る。いくつかの例としては、イソシアネートを末端とする、ポリエーテル、ポリエステルまたはポリ（エーテル−エステル）ブロックなどのポリマーが挙げられるが、これらに限定されない。利用され得る適切なポリエーテルは、当業者の知識の範囲内であり、そして例えば、ポリアルキレンオキシド（例えば、ポリエチレンオキシド、ポリプロピレンオキシド、ポリエチレングリコール、ポリプロピレングリコール、ポリブチレングリコール、ポリテトラメチレングリコール、ポリヘキサメチレングリコール、これらのコポリマー（例えば、ポリ（エチレングリコール−ｃｏ−プロピレングリコール）、およびこれらの組み合わせ）が挙げられる。利用され得る他のポリアルキレンオキシドとしては、コポリエチレンオキシドのブロックコポリマーまたはランダムコポリマー、およびポロキサマー（例えば、ポリプロピレンオキシド（ＰＰＯ）とのポリエチレンオキシド（ＰＥＯ）コポリマー（例えば、ＰＬＵＲＯＮＩＣＳ（登録商標）としてＢＡＳＦ  Ｃｏｒｐｏｒａｔｉｏｎ（Ｍｔ．Ｏｌｉｖｅ，ＮＪ）から市販されているトリブロックＰＥＯ−ＰＰＯコポリマー））が挙げられる。
【００１６】
ある実施形態において、適切なポリアルキレンオキシドとしては、ポリエチレンオキシド（例えば、ポリエチレングリコール（ＰＥＧ））が挙げられる。本明細書中で使用される場合、ポリエチレングリコールとは一般に、５０，０００ｇ／ｍｏｌ未満の分子量を有するポリマーをいい、一方で、ポリエチレンオキシドは、より高い分子量に対して使用される。ＰＥＧは、生体適合性合成マクロマー組成物において、優れた水保持性、柔軟性および粘度を提供する。
【００１７】
ある実施形態において、約５００より大きい分子量を有するポリアルキレンオキシドが利用され得、ある実施形態においては、約５００〜約１０００の分子量が利用され得る。例えば、１つの実施形態において、約６００の分子量を有するポリエチレングリコール（ＰＥＧ６００）が利用され得る。
【００１８】
ある実施形態において、イソシアネート末端保有ポリマーは、約１％〜約９０％、ある実施形態においては、約５％〜約８０％の濃度のポリエチレングリコールであり得る。コーティングのポリエチレングリコール濃度を増加させると、医療デバイスの表面の斥力を増加させ得、これによって、分子の移動度およびコーティングの親水性を改善し、そして細胞およびタンパク質の接着を減少させることが想定される。
【００１９】
イソシアネートを末端とし、本開示のコーティングの成分として利用され得る適切なポリエステルは、当業者の知識の範囲内であり、例えば、トリメチレンカーボネート、ε−カプロラクトン、ｐ−ジオキサノン、グリコリド、ラクチド、１，５−ジオキセパン−２−オン、ポリブチレンアジペート、ポリエチレンアジペート、ポリエチレンテレフタレート、およびこれらの組み合わせが挙げられる。ある実施形態において、ポリエステルは、ラクチド、グリコリド、ε−カプロラクトン、および／またはこれらの組み合わせであり得る。例えば、ある実施形態において、ポリエステルは、グリコリド／カプロラクトンコポリマーであり得る。
【００２０】
さらに、イソシアネート末端保有ポリマーとしては、ポリ（エーテル−エステル）ブロックが挙げられ得る。当業者の知識の範囲内である任意の適切なポリ（エーテル−エステル）ブロックが、利用され得る。いくつかの例としては、ポリエチレングリコール−ポリカプロラクトン、ポリエチレングリコール−ポリラクチド、ポリエチレングリコール−ポリグリコリド、ポリエチレングリコール−グリコリド／カプロラクトンコポリマー、ならびに本明細書中に記載される個々のポリエーテルおよびポリエステルの種々の組み合わせが挙げられるが、これらに限定されない。ポリ（エーテル−エステル）ブロックのさらなる例は、米国特許第５，５７８，６６２号および米国特許出願公開第２００３／０１３５２３８号に開示されており、これらの各々の全開示は、本明細書中に参考として援用される。
【００２１】
上記のように、本開示のイソシアネート末端保有ポリマーとしては、少なくとも１つのイソシアネートで末端キャップされた、本明細書中に記載されるようなポリマーが挙げられる。ポリマーを末端キャップするために利用され得る適切なイソシアネートは、当業者の知識の範囲内であり、芳香族イソシアネート、脂肪族イソシアネートおよび脂環式イソシアネートが挙げられる。例としては、芳香族ジイソシアネート（例えば、２，４−トルエンジイソシアネート、２，６−トルエンジイソシアネート、２，２’−ジフェニルメタンジイソシアネート、２，４’−ジフェニルメタンジイソシアネート、４，４’−ジフェニルメタンジイソシアネート、ジフェニルジメチルメタンジイソシアネート、ジベンジルジイソシアネート、ナフチレンジイソシアネート、フェニレンジイソシアネート、キシリレンジイソシアネート、４，４’−オキシビス（フェニルイソシアネート）、テトラメチルキシリレンジイソシアネート、およびこれらの組み合わせ）；脂肪族ジイソシアネート（例えば、テトラメチレンジイソシアネート、ヘキサメチレンジイソシアネート、ジメチルジイソシアネート、リジンジイソシアネート、２−メチルペンタン−１，５−ジイソシアネート、３−メチルペンタン−１，５−ジイソシアネート、２，２，４−トリメチルヘキサメチレンジイソシアネート、およびこれらの組み合わせ）；ならびに脂環式ジイソシアネート（例えば、イソホロンジイソシアネート、シクロヘキサンジイソシアネート、水素化キシリレンジイソシアネート、水素化ジフェニルメタンジイソシアネート、水素化トリメチルキシリレンジイソシアネート、２，４，６−トリメチル−１，３−フェニレンジイソシアネート、市販のイソシアネート（名称ＤＥＳＭＯＤＵＲＳ（登録商標）のもとでＢａｙｅｒ  Ｍａｔｅｒｉａｌ  Ｓｃｉｅｎｃｅから販売されているものが挙げられる）、およびこれらの組み合わせ）が挙げられるが、これらに限定されない。
【００２２】
ポリマーをジイソシアネートで末端キャップする方法は、当業者の知識の範囲内である。いくつかの実施形態において、このポリマーは、適切なジイソシアネート（例えば、トルエンジイソシアネート）と合わせられ得、そして適切な温度（約５５℃〜約７５℃、ある実施形態においては、約６０℃〜約７０℃、ある実施形態においては、約６５℃）まで加熱され得る。使用されるジイソシアネートの量は、ポリマー１モル当たり約２モル〜約８モルのジイソシアネートであり得る。適切な反応時間は、約１５分間〜約７２時間、またはより長時間であり得る。いくつかの実施形態において、得られるジイソシアネート官能基化化合物は、次いで、石油エーテルでの熱時抽出により得られ得る。
【００２３】
本開示に従うコーティングを形成する際に使用するためのイソシアネート末端保有ポリマーは、約６００〜約１５，０００ｇ／ｍｏｌ、ある実施形態においては、約１，５００〜約５，０００ｇ／ｍｏｌの分子量を有し得る。
【００２４】
一旦得られると、このイソシアネート末端保有ポリマーは、医療デバイスに塗布され得る。このイソシアネート末端保有ポリマーを塗布する方法は、当業者の知識の範囲内である。ある実施形態において、イソシアネート末端保有ポリマーは、適切な溶媒に入れられ得、そしてその溶液が、適切な方法（浸漬、ブラッシング、スプレーなどが挙げられるが、これらに限定されない）によって、医療デバイスに塗布され得る。利用され得る適切な溶媒は、医療デバイスのコーティングにおいて使用するための、当業者の知識の範囲内である溶媒が挙げられ、例えば、アルコール（メタノール、エタノール、およびプロパノールが挙げられる）；塩素化炭化水素（塩化メチレン、クロロホルム、および１，２−ジクロロエタンが挙げられる）、脂肪族炭化水素（ヘキサン、ヘプタンが挙げられる）、酢酸エチル、これらの組み合わせなどである。当業者に容易に明らかになるように、利用される溶媒は、医療デバイスを有害な様式で分解するべきではない。
【００２５】
いくつかの実施形態において、一旦、溶液中のイソシアネート末端保有ポリマーが医療デバイスに塗布されると、その溶媒は（ある実施形態においては加熱により）除去され得、これによって、イソシアネート末端保有ポリマーをこの医療デバイスの表面に残す。他の実施形態において、溶液中のイソシアネート末端保有ポリマーは、医療デバイス上に残されて、湿った医療デバイスを形成し得る。
【００２６】
本方法はまた、予めコーティングされた医療デバイスを、少なくとも１つのポリアミン化合物を含有する組成物と接触させて、イソシアネート末端保有ポリマーを架橋するという第二の工程を包含する。利用され得る適切なポリアミン化合物は、当業者の知識の範囲内であり、例えば、ポリリジン、トリリジン、キトサン、ジアミン（ヘキサメチレンジアミン、エチレンジアミン、Ｎ−エチルエチレンジアミン、Ｎ，Ｎ’−ジエチルエチレンジアミンが挙げられる）、スペルミン、スペルミジン、およびアルカノールアミンが挙げられる。利用され得るアルカノールアミンの例としては、二価アルカノールアミンおよび三価アルカノールアミン（例えば、エタノールアミンおよびＮ−エチルエタノールアミン、トリエチレンジアミン、Ｎ−メチルモルホリン、ペンタメチルジエチレントリアミン、ジメチルシクロヘキシルアミン、テトラメチルエチレンジアミン、１−メチル−４−ジメチルアミノエチル−ピペラジン、３−メトキシ−Ｎ−ジメチル−プロピルアミン、Ｎ−エチルモルホリン、ジエチルエタノールアミン、Ｎ−ココモルホリン、Ｎ，Ｎ−ジメチル−Ｎ’，Ｎ’−ジメチルイソプロピル−プロピレンジアミン、Ｎ，Ｎ−ジエチル−３−ジエチルアミノプロピルアミンおよびジメチル−ベンジルアミン）が挙げられる。上記ポリアミン化合物の組み合わせが、いくつかの実施形態において利用され得る。いくつかの実施形態において、ポリアミン化合物としては、ポリリジン、キトサン、ヘキサメチレンジアミン、スペルミンおよびこれらの組み合わせが挙げられ得る。
【００２７】
ポリアミンの遊離アミン基は、医療デバイスにすでに塗布されたイソシアネート末端保有ポリマーの遊離イソシアネート基と反応し、これによって、本開示のコーティングを形成する。
【００２８】
特定の実施形態において、ポリアミンは、コーティングの約０．１重量％〜約９０重量％、ある実施形態においては、コーティングの約５重量％〜約８０重量％、他の実施形態においては、コーティングの約１０重量％〜約７５重量％の量で、コーティング中に存在し得る。
【００２９】
本開示に従うコーティングを形成する際に利用されるポリアミンは、約５００〜約１００，０００ｇ／ｍｏｌ、ある実施形態においては、約１，０００〜約５０，０００ｇ／ｍｏｌの分子量を有し得る。
【００３０】
ポリアミン化合物は、任意の適切なプロセス（例えば、縫合糸をポリアミンの溶液に通すこと、またはブラシもしくは他のコーティング溶液アプリケータを通すこと、またはポリアミン（必要に応じて溶液中）を分配する１つ以上のスプレーノズルを通すこと、またはポリアミン化合物に直接浸漬すること）によって、医療デバイスに塗布され得ることが想定される。ポリアミンが溶液中に存在する場合、医療デバイスのために適切な任意の溶媒が利用され得る。
【００３１】
コーティングされた医療デバイスは、引き続いて、コーティングされたデバイスを硬化させ、そしてイソシアネート末端保有ポリマーへのポリアミンの結合を増強するために充分な時間にわたって、乾燥オーブンに通され得るか、または乾燥オーブン中に保持され得る。
【００３２】
ある実施形態において、本明細書中に記載される方法は、滑らかな、層状の親水性ポリマーコーティングを、医療デバイス上に生成する。他の実施形態において、本明細書中に記載される方法は、多孔性の親水性ポリマーコーティングを、医療デバイス上に生成し得る。
【００３３】
多孔性の親水性ポリマーコーティングは、細孔形成剤とイソシアネート末端保有ポリマーとを、医療デバイスをコーティングする前に合わせることによって、医療デバイス上に形成され得ることが想定される。細孔形成剤は、一般に、粒子として添加され得、そして水溶性化合物（例えば、無機塩および糖）が挙げられる。適切な細孔形成剤としては、塩結晶（例えば、塩化ナトリウム、クエン酸ナトリウム、酒石酸ナトリウム、炭酸ナトリウム、重炭酸ナトリウムおよび塩化カリウム）、タンパク質（例えば、ゼラチン、コラーゲンおよびアガロース）、デンプン、多糖類（例えば、アルギネート）、他の類似のポリマー、およびこれらの組み合わせが挙げられる。これらの細孔形成剤は、ある実施形態において、浸出により除去され得る。有機溶媒により浸出可能な粒子状細孔形成剤を使用することもまた可能であり、この場合、この溶媒は、ポリマーに有害な影響を与えない。細孔形成剤として利用される粒子の直径は、約１０ナノメートル〜約５００マイクロメートルであり得る。これらの粒子はまた、凍結乾燥可能であり得る。細孔形成剤は、コーティングの約０．１重量％〜約７５重量％、ある実施形態においては、コーティングの５重量％〜約５０重量％の量で含有されて、細孔形成を増大させ得る。
【００３４】
ポリアミン化合物はまた、さらなる成分（１種以上の生物活性薬剤が挙げられる）と組み合わせられ得ることが、さらに想定される。用語「生物活性薬剤」は、本明細書中で使用される場合、その最も広い意味で使用され、そして臨床用途を有する任意の物質または物質混合物を包含する。その結果、生物活性薬剤は、それ自体が薬理学的活性を有しても有さなくてもよい（例えば、色素または香料）。あるいは、生物活性薬剤は、治療効果または予防効果を提供する任意の薬剤、組織成長、細胞増殖または細胞分化に影響を与えるかまたは関与する化合物、生物学的作用（例えば、免疫応答）を起こし得る化合物であり得るか、あるいは１つ以上の生物学的プロセスにおいて他の任意の役割を果たし得る。
【００３５】
本開示により利用され得る生物活性薬剤のクラスの例としては、抗菌薬、鎮痛薬、解熱薬、麻酔薬、鎮痙薬、抗ヒスタミン薬、抗炎症薬、心臓血管薬剤、診断剤、交感神経様作用薬、コリン様作用薬、抗ムスカリン薬、鎮痙薬、ホルモン、増殖因子、成長因子、筋弛緩薬、アドレナリン作用性ニューロン遮断薬、抗腫瘍薬、免疫原性薬剤、免疫抑制薬、胃腸薬、利尿薬、ステロイド、脂質、リポ多糖類、多糖類、酵素、ポリマー薬物、生物活性ポリマー、およびこれらの組み合わせが挙げられる。生物活性ポリマーのいくつかの非限定的な例としては、リン脂質、ヒドロキサメート、細胞外マトリックスタンパク質／ペプチドおよびフラノンを含むポリマーが挙げられる。
【００３６】
本開示の生物活性コーティングに生物活性薬剤として含有され得る適切な抗菌剤としては、トリクロサン（ｔｒｉｃｌｏｓａｎ）（２，４，４’−トリクロロ−２’−ヒドロキシジフェニルエーテルとしてもまた公知）、クロルヘキシジンおよびその塩（酢酸クロルヘキシジン、グルコン酸クロルヘキシジン、塩酸クロルヘキシジン、および硫酸クロルヘキシジンが挙げられる）、銀およびその塩（酢酸銀、安息香酸銀、炭酸銀、クエン酸銀、ヨウ素酸銀、ヨウ化銀、乳酸銀、ラウリン酸銀、硝酸銀、酸化銀、パルミチン酸銀、銀タンパク、および銀スルファジアジンが挙げられる）、ポリミキシン、テトラサイクリン、アミノグリコシド（例えば、トブラマイシンおよびゲンタマイシン）、リファンピシン、バシトラシン、ネオマイシン、クロラムフェニコール、ミコナゾール、キノロン（例えば、オキソリン酸、ノルフロキサシン、ナリジクス酸、ペフロキサシン（ｐｅｆｌｏｘａｃｉｎ）、エノキサシンおよびシプロフロキサシン）、ペニシリン（例えば、オキサシリンおよびピプラシル（ｐｉｐｒａｃｉｌ））、ノンオキシノール９、フシジン酸、セファロスポリン、ならびにこれらの組み合わせが挙げられる。さらに、抗菌タンパク質およびペプチド（例えば、ウシラクトフェリンおよびラクトフェリシン（ｌａｃｔｏｆｅｒｒｉｃｉｎ）Ｂ）が、本開示の生物活性コーティングに生物活性薬剤として含有され得る。
【００３７】
本開示に従って含有され得る他の生物活性薬剤としては、局所麻酔薬；非ステロイド性抗受精剤；副交感神経様作用剤；精神療法剤；トランキライザ；うっ血除去薬；鎮静催眠薬；ステロイド；スルホンアミド；交感神経様作用剤；ワクチン；ビタミン；抗マラリア薬；抗片頭痛薬；抗パーキンソン剤（例えば、Ｌ−ドパ）；鎮痙薬；抗コリン作用性剤（例えば、オキシブチニン）；鎮咳薬；気管支拡張薬；心臓血管薬剤（例えば、冠状血管拡張薬およびニトログリセリン）；アルカロイド；鎮痛薬；麻酔薬（例えば、コデイン、ジヒドロコデイノン、メペリジン、モルヒネなど）；非麻酔薬（例えば、サリチレート、アスピリン、アセトアミノフェン、ｄ−プロポキシフェンなど）；オピオイドレセプターアンタゴニスト（例えば、ナルトレキソンおよびナロキソン）；抗癌剤；鎮痙薬；制吐薬；抗ヒスタミン薬；抗炎症剤（例えば、ホルモン剤、ヒドロコルチゾン、プレドニゾロン、プレドニゾン、非ホルモン剤、アロプリノール、インドメタシン、フェニルブタゾンなど）；プロスタグランジンおよび細胞傷害性薬剤；エストロゲン；抗菌剤；抗生物質；抗真菌剤；抗ウイルス剤；抗凝固薬；鎮痙薬；抗うつ薬；抗ヒスタミン薬；ならびに免疫学的薬剤が挙げられる。
【００３８】
本開示のコーティングに含有され得る適切な生物活性薬剤の他の例としては、ウイルスおよび細胞、ペプチド、ポリペプチドおよびタンパク質、アナログ、ムテイン、ならびにその活性フラグメント（例えば、免疫グロブリン、抗体、サイトカイン（例えば、リンホカイン、モノカイン、ケモカイン））、血液凝固因子、造血因子、インターロイキン（ＩＬ−２、ＩＬ−３、ＩＬ−４、ＩＬ−６）、インターフェロン（β−ＩＦＮ、α−ＩＦＮおよびγ−ＩＦＮ）、エリスロポイエチン、ヌクレアーゼ、腫瘍壊死因子、コロニー刺激因子（例えば、ＧＣＳＦ、ＧＭ−ＣＳＦ、ＭＣＳＦ）、インスリン、抗腫瘍剤および癌抑制因子、血液タンパク質、性腺刺激ホルモン（例えば、ＦＳＨ、ＬＨ、ＣＧなど）、ホルモンおよびホルモンアナログ（例えば、成長ホルモン）、ワクチン（例えば、腫瘍抗原、細菌抗原およびウイルス抗原）、ソマトスタチン、抗原、血液凝固因子、増殖因子または成長因子（例えば、神経成長因子、インスリン様成長因子）、タンパク質インヒビター、タンパク質アンタゴニスト、タンパク質アゴニスト、核酸（例えば、アンチセンス分子、ＤＮＡおよびＲＮＡ）、オリゴヌクレオチド、ポリヌクレオチドならびにリボザイムが挙げられる。
【００３９】
１つの生物活性薬剤がコーティング組成物において利用され得るか、または代替の実施形態において、生物活性薬剤の任意の組み合わせがコーティング組成物において利用され得、本開示に従って塗布されることが想定される。
【００４０】
以下の実施例は、本開示の実施形態を説明するために提供される。これらの実施例は、説明のみであることが意図され、本開示の範囲を限定することは意図されない。また、部および百分率は、他に示されない限り、重量に基づく。
【実施例】
【００４１】
（実施例１）
外科手術用縫合糸を、２５％のラクチド、７０％のポリエチレングリコール（ＰＥＧ）および５％のヘキサメチレンジイソシアネート（ＨＭＤＩ）を含有する、塩化メチレン中のコポリマーで予めコーティングした。このコポリマーは、約１００センチポアズ（０．１Ｐａ・ｓ）の粘度を有し、繊維をぬらすことまたは広がることのために適切である。予めコーティングした外科手術用縫合糸を、引き続いて、水中１０％のポリリジンの溶液と接触させて、縫合糸を予めコーティングするために使用したイソシアネート末端保有ポリマーコーティングの利用可能なイソシアネート官能基と反応させた。滑らかな、層状の親水性ポリマーコーティングが、医療デバイス上に形成された。
【００４２】
（実施例２）
外科手術用縫合糸を、２５％のラクチド、７０％のポリエチレングリコール（ＰＥＧ）および５％のヘキサメチレンジイソシアネート（ＨＭＤＩ）を含有する、塩化メチレン中のコポリマーで予めコーティングした。予めコーティングした縫合糸を、引き続いて、水中に１０％のポリリジンおよび２０％の重炭酸ナトリウムを含有する溶液と接触させて、縫合糸をコーティングするために使用したイソシアネート末端保有ポリマーの利用可能なイソシアネート官能基と反応させた。コーティングされた縫合糸を水中で洗浄して細孔形成剤を除去することによって、コーティングされた縫合糸をさらに処理し、これによって、多孔性の親水性ポリマーコーティングを生じた。
【００４３】
上記説明は多くの詳細を含むが、これらの詳細は、本開示の範囲に対する限定であると解釈されるべきではなく、単に、本開示の実施形態の説明であると解釈されるべきである。当業者は、添付の特許請求の範囲により規定されるような本開示の範囲および趣旨内で、他の多くの可能性を予測する。